【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
下記の式（１）で表される光学活性化合物。
Ｒa−ＣＨ（Ｘ）−Ｙ１−（Ｚ１−Ａ−Ｚ２）ｒ−Ｙ２−ＣＨ（Ｘ）−Ｒa  （１）
式（１）において、Ｒaは独立してフェニル、ビフェニルまたはナフタレニルであり、これらの環において任意の水素はハロゲンまたは炭素数１〜９のアルキルで置き換えられてもよく、このアルキルにおいて任意の−ＣＨ2−は−Ｏ−で置き換えられてもよく、そして任意の水素はハロゲンで置き換えられてもよく；Ａは独立して、シクロヘキシレン、シクロヘキセニレン、フェニレン、ナフタレン−ジイルまたはテトラヒドロナフタレン−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく；Ｚ１及びＺ２は独立して、単結合または炭素数１〜２０を有するアルキレンであり、このアルキレンにおいて任意の−ＣＨ2−は、−Ｏ−、−ＣＯ−、−ＣＯＯ−、−ＯＣＯ−、−ＣＨ＝ＣＨ−、−ＣＦ＝ＣＦ−若しくは−Ｃ≡Ｃ−で置き換えられてもよく、そして任意の水素はハロゲンで置き換えられてもよく；Ｙ１及びＹ２は独立して、単結合または炭素数１〜２０のアルキレンであり、これらのアルキレンにおいて任意の−ＣＨ2−は−Ｏ−、−Ｓ−、−ＣＯＯ−、若しくは−ＯＣＯ−で置き換えられてもよく；Ｘは独立してハロゲン、炭素数１〜５のアルキルまたは炭素数１〜５のハロゲン化アルキルであり；ｒは１〜５の整数である。ただし、Ｒａがフェニルであり；Ｘがメチルであり；ｒが１であり；Ｙ１が単結合であって、Ｚ１−が−ＯＣＯ−であるか、もしくはＹ１が−ＯＣＯ−であって、Ｚ１が単結合であり；且つ、Ｙ２が単結合であって、Ｚ２−が−ＣＯＯ−であるか、もしくはＹ２が−ＣＯＯ−であってＺ２が単結合であるとき；Ａは１，４−フェニレンではなく、１，４−シクロヘキシレンでもない。
【請求項２】
式（１）において、Ｘが独立してハロゲン、炭素数１〜５のアルキル、炭素数１〜５のハロゲン化アルキルである請求項１に記載の光学活性化合物。
【請求項３】
式（１）において、Ｚ１が単結合であるとき、Ｙ１は単結合または炭素数２〜２０のアルキレンであり、これらのアルキレンにおいて任意の−ＣＨ2−は−Ｏ−、−Ｓ−、−ＣＯＯ−、若しくは−ＯＣＯ−で置き換えられてもよく、または−ＣＨ2−、−Ｏ−、−Ｓ−、若しくは−ＣＯＯ−であり；または、Ｚ１が−ＯＣＯ−であるとき、Ｙ１は炭素数１〜２０のアルキレンであり、これらのアルキレンにおいて任意の−ＣＨ2−は−Ｏ−、−Ｓ−、−ＣＯＯ−、若しくは−ＯＣＯ−で置き換えられてもよい、請求項１に記載の光学活性化合物。
【請求項４】
式（１）において、Ｚ２が単結合であるとき、Ｙ２は単結合または炭素数２〜２０のアルキレンであり、これらのアルキレンにおいて任意の−ＣＨ2−は−Ｏ−、−Ｓ−、−ＣＯＯ−、若しくは−ＯＣＯ−で置き換えられてもよく；または−ＣＨ2−、−Ｏ−、−Ｓ−、若しくは−ＯＣＯ−であり；Ｚ２が−ＣＯＯ−であるとき、Ｙ２は炭素数１〜２０のアルキレンであり、これらのアルキレンにおいて任意の−ＣＨ2−は−Ｏ−、−Ｓ−、−ＣＯＯ−若しくは−ＯＣＯ−で置き換えられてもよい、請求項１に記載の光学活性化合物。
【請求項５】
式（１）において、Ａは独立してシクロヘキセニレン、ナフタレン−ジイル、テトラヒドロナフタレン−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく、またはこれらの基で置換されたフェニレン若しくはシクロヘキシレンである、請求項１に記載の光学活性化合物。
【請求項６】
式（１）において、Ｒａは独立して（１）ビフェニル若しくはナフタレニルであり、これらの環において任意の水素はハロゲン若しくは炭素数１〜９のアルキルで置き換えられてもよく、このアルキルにおいて任意の−ＣＨ2−は−Ｏ−で置き換えられてもよく、そして任意の水素はハロゲンで置き換えられてもよく、（２）任意の水素がハロゲンで置き換えられたフェニル、（３）任意の水素がハロゲンとアルキルで置き換えられたフェニル、または（４）任意の水素がアルキルで置き換えられ、且つそのアルキルの任意の−ＣＨ２−が−Ｏ−で置き換えられたフェニル、または任意のアルキルの水素がハロゲンで置き換えられた（３）若しくは（４）である、請求項１に記載の光学活性化合物。
【請求項７】
式（１）において、Ｒａがフェニルであって、任意の水素はハロゲン、炭素数１〜９のアルキルで置き換えられてもよく、このアルキルにおいて任意の−ＣＨ2−は−Ｏ−で置き換えられてもよく、そして任意の水素はハロゲンで置き換えられてもよいフェニルである請求項１〜５の何れか１項に記載の光学活性化合物。
【請求項８】
式（１）において、Ｒａがナフタレニルであって、任意の水素はハロゲン、炭素数１〜９のアルキルで置き換えられてもよく、このアルキルにおいて任意の−ＣＨ2−は−Ｏ−で置き換えられてもよく、そして任意の水素はハロゲンで置き換えられてもよいナフタレニルである請求項１〜６の何れか１項に記載の光学活性化合物。
【請求項９】
式（１）において、Ａは独立して、フェニレン若しくはナフタレン−ジイルであって、これらの環において任意の水素はハロゲン、炭素数１〜５のアルキルまたは炭素数１〜５のハロゲン化アルキルで置き換えられてもよい化合物である請求項１〜８の何れか１項に記載の光学活性化合物。
【請求項１０】
式（１）において、Ｚ１及びＺ２は独立して、単結合または炭素数１〜２０を有するアルキレンであって、このアルキレンにおいて任意の−ＣＨ2−は、−Ｏ−、−ＣＯ−、−ＣＯＯ−若しくは−ＯＣＯ−で置き換えられてもよく、そして任意の水素はハロゲンで置き換えられてもよい化合物である請求項１〜９の何れか１項に記載の光学活性化合物。
【請求項１１】
式（１）において、Ｙ１及びＹ２は独立して、単結合または炭素数１〜２０のアルキレンであって、これらのアルキレンにおいて任意の−ＣＨ2−は−Ｏ−、−ＣＯＯ−、若しくは−ＯＣＯ−で置き換えられてもよい化合物である請求項１〜１０の何れか１項に記載の光学活性化合物。
【請求項１２】
式（１）において、Ｘは独立して炭素数１〜５のアルキル、炭素数１〜５のフッ化アルキルである請求項１〜１１の何れか１項に記載の光学活性化合物。
【請求項１３】
式（１）において、ｒが１である請求項１〜１２の何れか１項に記載の光学活性化合物。
【請求項１４】
式（１）において、ｒが２〜５の整数である請求項１〜１２の何れか１項に記載の光学活性化合物。
【請求項１５】
式（１）において、ｒが２である請求項１４に記載の光学活性化合物。
【請求項１６】
式（１）において、ｒが３である請求項１４に記載の光学活性化合物。
【請求項１７】
少なくとも２つの化合物を含有し、少なくとも１つの化合物が、下記の式（１）で表される光学活性化合物である液晶組成物。
Ｒa−ＣＨ（Ｘ）−Ｙ１−（Ｚ１−Ａ−Ｚ２）ｒ−Ｙ２−ＣＨ（Ｘ）−Ｒa  （１）
式（１）において、Ｒaは独立してフェニル、ビフェニルまたはナフタレニルであり、これらの環において任意の水素はハロゲンまたは炭素数１〜９のアルキルで置き換えられてもよく、このアルキルにおいて任意の−ＣＨ2−は−Ｏ−で置き換えられてもよく、そして任意の水素はハロゲンで置き換えられてもよく；Ａは独立して、シクロヘキシレン、シクロヘキセニレン、フェニレン、ナフタレン−ジイルまたはテトラヒドロナフタレン−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく；Ｚ１及びＺ２は独立して、単結合または炭素数１〜２０を有するアルキレンであり、このアルキレンにおいて任意の−ＣＨ2−は、−Ｏ−、−ＣＯ−、−ＣＯＯ−、−ＯＣＯ−、−ＣＨ＝ＣＨ−、−ＣＦ＝ＣＦ−若しくは−Ｃ≡Ｃ−で置き換えられてもよく、そして任意の水素はハロゲンで置き換えられてもよく；Ｙ１及びＹ２は独立して、単結合または炭素数１〜２０のアルキレンであり、これらのアルキレンにおいて任意の−ＣＨ2−は−Ｏ−、−Ｓ−、−ＣＯＯ−、若しくは−ＯＣＯ−で置き換えられてもよく；Ｘは独立してハロゲン、炭素数１〜５のアルキルまたは炭素数１〜５のハロゲン化アルキルであり；ｒは１〜５の整数である。
【請求項１８】
少なくとも２つの化合物を含有し、少なくとも１つの化合物が請求項１〜１６のいずれか１項に記載の光学活性化合物である液晶組成物。
【請求項１９】
請求項１７において、式（１）で示される化合物以外の化合物の全てが重合性化合物である請求項１７に記載の液晶組成物。
【請求項２０】
３〜９０重量％の請求項１〜１６に記載の化合物及び請求項１７の式（１）で示される化合物から選択される少なくとも１つの化合物と、１０〜９７重量％の式（Ｍ１）または（Ｍ２）で表される化合物から選択される少なくとも１つの重合性化合物とを含有する請求項１７〜１９の何れか１項に記載の液晶組成物。
Ｒb−Ｘa−（Ａa−Ｚa）ｓ−Ａa−Ｘa−Ｐ1 （Ｍ１）
Ｐ1−Ｘa−（Ａa−Ｚa）ｓ−Ａa−Ｘa−Ｐ1 （Ｍ２）
2005281222.tif 000001
ここで、Ｐ１は独立して、式（Ｐ９）〜（Ｐ１２）で示される何れかの基であり；Ｗは、水素、ハロゲン、炭素数１〜３のアルキルまたはフルオロアルキルであり；Ｒbは、水素、フッ素、塩素、−ＣＮまたは炭素数１〜２０のアルキルであり、このアルキルにおいて、任意の−ＣＨ２−は、−Ｏ−、−ＣＯＯ−、もしくは−ＯＣＯ−で置き換えられてもよく、任意の水素はハロゲンで置き換えられてもよく；Ａaは独立して、１，４−シクロへキシレン、１，４−フェニレン、１，４−シクロヘキセニレン、ピリジン−２，５−ジイル、ピリミジン−２，５−ジイル、ナフタレン−２，６−ジイル、またはフルオレン−２，７−ジイルであるが、任意の水素はハロゲン、炭素数１〜３のアルキル、もしくは炭素数１〜３のハロゲン化アルキルで置き換えられてもよく；Ｘaは独立して単結合、または炭素数１〜２０のアルキレンであり、このアルキレン中の任意の−ＣＨ２−は、−Ｏ−、−ＣＯＯ−もしくは−ＯＣＯ−で置き換えられてもよく；Ｚaは独立して、単結合、−ＣＯＯ−、−ＯＣＯ−、−ＣＨ２ＣＨ２−、−ＣＨ２ＣＨ２ＣＯＯ−、−ＣＯＯＣＨ２ＣＨ２−、−ＣＨ＝ＣＨ−、−Ｃ≡Ｃ−、−ＣＨ２Ｏ−、−ＯＣＨ２−、−ＣＦ２Ｏ−、−ＯＣＦ２−、−ＣＨ＝ＣＨＣＯＯ−、または−ＯＣＯＣＨ＝ＣＨ−であり；ｓは独立して、１〜３の整数である。
【請求項２１】
式（Ｍ１）または（Ｍ２）で表される化合物から選択された少なくとも１つの重合性化合物が、式（Ｍ１ａ）、（Ｍ１ｂ）、（Ｍ１ｃ）、（Ｍ２ａ）、（Ｍ２ｂ）、または（Ｍ２ｃ）で表される化合物である請求項２０に記載の液晶組成物。
2005281222.tif 000002
ここで、Ｐ１は独立して、式（Ｐ９）〜（Ｐ１２）で表される何れかの基であり；Ｒｂは独立して、水素、フッ素、塩素、−ＣＮまたは炭素数１〜２０のアルキルであり、このアルキルにおいて、任意の−ＣＨ２−は、−Ｏ−、−ＣＯＯ−、もしくは−ＯＣＯ−で置き換えられてもよく、任意の水素はハロゲンで置き換えられてもよく；Ａbは独立して、１，４−シクロへキシレン、または１，４−フェニレンであり、Ｗ１は独立してハロゲン、炭素数１〜３のアルキル、または炭素数１〜３のハロゲン化アルキルであり；Ｘaは独立して単結合、炭素数１〜２０のアルキレンであり、このアルキレン中の任意の−ＣＨ２−は、−Ｏ−、−ＣＯＯ−もしくは−ＯＣＯ−で置き換えられてもよく；ｐおよびｑは０または１であり、ｍは０〜５の整数である。
【請求項２２】
請求項１７〜２１のいずれか１項に記載の組成物を重合することで得られる重合体。
【請求項２３】
重量平均分子量が５００〜１，０００，０００である請求項２２に記載の重合体。
【請求項２４】
重量平均分子量が１，０００〜５００，０００である請求項２２に記載の重合体。
【請求項２５】
請求項１７〜２１のいずれか１項に記載の組成物を配向させた後、電磁波の照射により液晶の配向を固定化した光学異方性を有する成形体。
【請求項２６】
固定化した液晶の配向がツイスト配向である請求項２５に記載の成形体。
【請求項２７】
請求項２５または請求項２６に記載の成形体からなる光学素子。
【請求項２８】
波長３５０〜７５０ｎｍのうち、一部またはすべての領域の光を選択的に反射する可視光域にて円偏光二色性を示す請求項２７に記載の光学素子。
【請求項２９】
波長１００〜３５０ｎｍの紫外光域にて円偏光二色性を示す請求項２７に記載の光学素子。
【請求項３０】
請求項２２〜２４に記載の重合体、請求項２５及び２６に記載の成形体、および請求項２７〜２９に記載の光学素子のうちの少なくとも１つを有する液晶表示素子。
【請求項３１】
化合物の全てが非重合性化合物である請求項１７に記載の液晶組成物。
【請求項３２】
０．１〜２０重量％の請求項１〜１６のいずれか１項に記載の化合物及び請求項１７の式（１）で示される化合物から選択される少なくとも１つの化合物と、８０〜９９．９重量％の式（Ｍ３）で表される化合物から選択される少なくとも１つの化合物とを含有する請求項３０に記載の液晶組成物。
Ｒc−（Ａc−Ｚb）ｎ−Ｒc   （Ｍ３）
ここで、Ｒcは独立して水素、炭素数１〜２０のアルキル、ハロゲン、−Ｃ≡Ｃ−ＣＮ、または−ＣＮであり、このアルキルにおいて任意の−ＣＨ２−は、−Ｏ−、−Ｓ−、−ＣＯ−、−ＣＨ＝ＣＨ−、−ＣＦ＝ＣＦ−、−Ｃ≡Ｃ−、もしくは−ＳｉＨ２−で置き換えられてもよく、そして任意の水素はハロゲンで置き換えられてもよく；Ａcは１，４−シクロヘキシレン、１，４−シクロヘキセニレン、１，４−フェニレン、デカヒドロナフタレン−２，６−ジイル、１，２，３，４−テトラヒドロナフタレン−２，６−ジイル、またはナフタレン−２，６−ジイルであり、これらの環において任意の−ＣＨ２−は、−Ｏ−、−Ｓ−、−ＣＯ−、もしくは−ＳｉＨ２−で置き換えられてもよく、任意の−ＣＨ２ＣＨ２−は−ＣＨ＝ＣＨ−で置き換えられてもよく、１，４−フェニレンにおいて任意の−ＣＨ＝は−Ｎ＝で置き換えられてもよく、そしてこれらの環において任意の水素はハロゲン、−ＣＦ３、−ＣＨＦ２、−ＣＨ２Ｆ、−ＯＣＦ３、−ＯＣＨＦ２、もしくは−ＯＣＨ２Ｆで置き換えられてもよく；Ｚbは単結合または炭素数１〜４のアルキレンであり、このアルキレンにおいて任意の−ＣＨ２−は−Ｏ−、−Ｓ−、−ＣＨ＝ＣＨ−、−ＣＦ＝ＣＦ−、−Ｃ≡Ｃ−、−ＣＯ−、もしくは−ＳｉＨ２−で置き換えられてもよく、そして任意の水素はハロゲンで置き換えられてもよく；そしてｎは２、３または４である。
【請求項３３】
式（Ｍ３）で表される化合物から選択された少なくとも１つの化合物が式（２）、（３）または（４）で表される化合物である請求項３２に記載の液晶組成物。
2005281222.tif 000003
ここで、Ｒ１は独立して、炭素数１〜１０のアルキルであり、このアルキルにおいて任意の−ＣＨ２−は−Ｏ−または−ＣＨ＝ＣＨ−で置き換えられてもよく、そして任意の水素はフッ素で置き換えられてもよく；Ｘ１は独立して、フッ素、塩素、−ＯＣＦ３、−ＯＣＨＦ２、−ＣＦ３、−ＣＨＦ２、−ＣＨ２Ｆ、−ＯＣＦ２ＣＨＦ２、または−ＯＣＦ２ＣＨＦＣＦ３であり；環Ｂおよび環Ｄは独立して１，４−シクロヘキシレン、１，３−ジオキサン−２，５−ジイルまたは任意の水素がフッ素で置き換えられてもよい１，４−フェニレンであり、環Ｅは１，４−シクロヘキシレンまたは任意の水素がフッ素で置き換えられてもよい１，４−フェニレンであり；Ｚ４およびＺ５は独立して、−（ＣＨ２)２−、−（ＣＨ２)４−、−ＣＯＯ−、−ＣＦ２Ｏ−、−ＯＣＦ２−、−ＣＨ＝ＣＨ−、または単結合であり；そしてＬ１およびＬ２は独立して水素またはフッ素である。
【請求項３４】
式（Ｍ３）で表される化合物から選択された少なくとも１つの化合物が式（５）または（６）で表される化合物である請求項３２または３３に記載の液晶組成物。
2005281222.tif 000004
ここで、Ｒ２およびＲ３は独立して炭素数１〜１０のアルキルであり、このアルキルにおいて任意の−ＣＨ２−は−Ｏ−または−ＣＨ＝ＣＨ−で置き換えられてもよく、そして任意の水素はフッ素で置き換えられてもよく；Ｘ２は−ＣＮまたは−Ｃ≡Ｃ−ＣＮであり；環Ｇは１，４−シクロヘキシレン、１，４−フェニレン、１，３−ジオキサン−２，５−ジイル、またはピリミジン−２，５−ジイルであり；環Ｊは１，４−シクロヘキシレン、ピリミジン−２,５−ジイルまたは任意の水素がフッ素で置き換えられてもよい１，４−フェニレンであり；環Ｋは１，４−シクロヘキシレンまたは１，４−フェニレンであり；Ｚ６は−（ＣＨ２）２−、−ＣＯＯ−、−ＣＦ２Ｏ−、−ＯＣＦ２−、または単結合であり；Ｌ３、Ｌ４およびＬ５は独立して、水素またはフッ素であり；そしてｂ、ｃおよびｄは独立して０または１である。
【請求項３５】
式（Ｍ３）で表される化合物から選択された少なくとも１つの化合物が式（７）、（８）、（９）、（１０）または（１１）である請求項３２〜３４の何れか１項に記載の液晶組成物。
2005281222.tif 000005
ここで、Ｒ４およびＲ５は独立して炭素数１〜１０のアルキルであり、このアルキルにおいて任意の−ＣＨ２−は−Ｏ−または−ＣＨ＝ＣＨ−で置き換えられてもよく、任意の水素はフッ素で置き換えられてもよく、そしてＲ５はフッ素であってもよく；環Ｍおよび環Ｐは独立して、１，４−シクロヘキシレン、１，４−フェニレンまたはデカヒドロ−２，６−ナフチレンであり；Ｚ７およびＺ８は独立して、−（ＣＨ２)２−、−ＣＯＯ−または単結合であり；そしてＬ６およびＬ７は独立して水素またはフッ素であり、Ｌ６とＬ７の少なくとも１つはフッ素である。
【請求項３６】
式（１２）、（１３）および（１４）で表される化合物の群から選択された少なくとも一つの化合物をさらに含有する請求項３２〜３５のいずれか１項に記載の液晶組成物。
2005281222.tif 000006
ここで、Ｒ６およびＲ７は独立して炭素数１〜１０のアルキルであり、このアルキルにおいて任意の−ＣＨ２−は、−Ｏ−または−ＣＨ＝ＣＨ−で置き換えられてもよく、そして任意の水素はフッ素で置き換えられてもよく；環Ｑ、環Ｔおよび環Ｕは独立して、１，４−シクロヘキシレン、ピリミジン−２、５−ジイル、または任意の水素がフッ素で置き換えられてもよい１，４−フェニレンであり；そしてＺ９およびＺ１０は独立して−Ｃ≡Ｃ−、−ＣＯＯ−、−（ＣＨ２）２−、−ＣＨ＝ＣＨ−、または単結合である。
【請求項３７】
請求項３１〜３６のいずれか１項に記載の液晶組成物を含有する液晶表示素子。
【手続補正２】
【補正対象書類名】明細書
【補正対象項目名】００１０
【補正方法】変更
【補正の内容】
【００１０】
下記の式（１）で表される光学活性化合物。
Ｒa−ＣＨ（Ｘ）−Ｙ１−（Ｚ１−Ａ−Ｚ２）ｒ−Ｙ２−ＣＨ（Ｘ）−Ｒa  （１）
式（１）において、Ｒaは独立してフェニル、ビフェニルまたはナフタレニルであり、これらの環において任意の水素はハロゲンまたは炭素数１〜９のアルキルで置き換えられてもよく、このアルキルにおいて任意の−ＣＨ2−は−Ｏ−で置き換えられてもよく、そして任意の水素はハロゲンで置き換えられてもよく；Ａは独立して、シクロヘキシレン、シクロヘキセニレン、フェニレン、ナフタレン−ジイルまたはテトラヒドロナフタレン−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく；Ｚ１及びＺ２は独立して、単結合または炭素数１〜２０を有するアルキレンであり、このアルキレンにおいて任意の−ＣＨ2−は、−Ｏ−、−ＣＯ−、−ＣＯＯ−、−ＯＣＯ−、−ＣＨ＝ＣＨ−、−ＣＦ＝ＣＦ−若しくは−Ｃ≡Ｃ−で置き換えられてもよく、そして任意の水素はハロゲンで置き換えられてもよく；Ｙ１及びＹ２は独立して、単結合または炭素数１〜２０のアルキレンであり、これらのアルキレンにおいて任意の−ＣＨ2−は−Ｏ−、−Ｓ−、−ＣＯＯ−、若しくは−ＯＣＯ−で置き換えられてもよく；Ｘは独立してハロゲン、炭素数１〜５のアルキルまたは炭素数１〜５のハロゲン化アルキルであり；ｒは１〜５の整数である。ただし、Ｒａがフェニルであり；Ｘがメチルであり；ｒが１であり；Ｙ１が単結合であって、Ｚ１−が−ＯＣＯ−であるか、もしくはＹ１が−ＯＣＯ−であって、Ｚ１が単結合であり；且つ、Ｙ２が単結合であって、Ｚ２−が−ＣＯＯ−であるか、もしくはＹ２が−ＣＯＯ−であってＺ２が単結合であるとき；Ａは１，４−フェニレンではなく、１，４−シクロヘキシレンでもない。
【手続補正３】
【補正対象書類名】明細書
【補正対象項目名】００１１
【補正方法】変更
【補正の内容】
【００１１】
［２］式（１）において、Ｘが独立してハロゲン、炭素数１〜５のアルキル、炭素数１〜５のハロゲン化アルキルである項１に記載の光学活性化合物。
【手続補正４】
【補正対象書類名】明細書
【補正対象項目名】００１５
【補正方法】変更
【補正の内容】
【００１５】
［６］式（１）において、Ｒａは独立して（１）ビフェニル若しくはナフタレニルであり、これらの環において任意の水素はハロゲン若しくは炭素数１〜９のアルキルで置き換えられてもよく、このアルキルにおいて任意の−ＣＨ2−は−Ｏ−で置き換えられてもよく、そして任意の水素はハロゲンで置き換えられてもよく、（２）任意の水素がハロゲンで置き換えられたフェニル、（３）任意の水素がハロゲンとアルキルで置き換えられたフェニル、または（４）任意の水素がアルキルで置き換えられ、且つそのアルキルの任意の−ＣＨ２−が−Ｏ−で置き換えられたフェニル、または任意のアルキルの水素がハロゲンで置き換えられた（３）若しくは（４）である、項１に記載の光学活性化合物。
【手続補正５】
【補正対象書類名】明細書
【補正対象項目名】００１６
【補正方法】変更
【補正の内容】
【００１６】
［７］式（１）において、Ｒａがフェニルであって、その任意の水素はハロゲン、炭素数１〜９のアルキルで置き換えられてもよく、このアルキルにおいて任意の−ＣＨ2−は−Ｏ−で置き換えられてもよく、そして任意の水素はハロゲンで置き換えられてもよいフェニルである項１〜５の何れか１項に記載の光学活性化合物。
【手続補正６】
【補正対象書類名】明細書
【補正対象項目名】００１７
【補正方法】変更
【補正の内容】
【００１７】
［８］式（１）において、Ｒａがナフタレニルであって、その任意の水素はハロゲン、炭素数１〜５のアルキルで置き換えられてもよく、このアルキルにおいて任意の−ＣＨ2−は−Ｏ−で置き換えられてもよく、そして任意の水素はハロゲンで置き換えられてもよいナフタレニルである項１〜６の何れか１項に記載の光学活性化合物。
【手続補正７】
【補正対象書類名】明細書
【補正対象項目名】００２６
【補正方法】変更
【補正の内容】
【００２６】
［１７］少なくとも２つの化合物を含有し、少なくとも１つの化合物が、下記の式（１）で表される光学活性化合物である液晶組成物。
Ｒa−ＣＨ（Ｘ）−Ｙ１−（Ｚ１−Ａ−Ｚ２）ｒ−Ｙ２−ＣＨ（Ｘ）−Ｒa  （１）
式（１）において、Ｒaは独立してフェニル、ビフェニルまたはナフタレニルであり、これらの環において任意の水素はハロゲンまたは炭素数１〜９のアルキルで置き換えられてもよく、このアルキルにおいて任意の−ＣＨ2−は−Ｏ−で置き換えられてもよく、そして任意の水素はハロゲンで置き換えられてもよく；Ａは独立して、シクロヘキシレン、シクロヘキセニレン、フェニレン、ナフタレン−ジイルまたはテトラヒドロナフタレン−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく；Ｚ１及びＺ２は独立して、単結合または炭素数１〜２０を有するアルキレンであり、このアルキレンにおいて任意の−ＣＨ2−は、−Ｏ−、−ＣＯ−、−ＣＯＯ−、−ＯＣＯ−、−ＣＨ＝ＣＨ−、−ＣＦ＝ＣＦ−若しくは−Ｃ≡Ｃ−で置き換えられてもよく、そして任意の水素はハロゲンで置き換えられてもよく；Ｙ１及びＹ２は独立して、単結合または炭素数１〜２０のアルキレンであり、これらのアルキレンにおいて任意の−ＣＨ2−は−Ｏ−、−Ｓ−、−ＣＯＯ−、若しくは−ＯＣＯ−で置き換えられてもよく；Ｘは独立してハロゲン、炭素数１〜５のアルキルまたは炭素数１〜５のハロゲン化アルキルであり；ｒは１〜５の整数である。
【手続補正８】
【補正対象書類名】明細書
【補正対象項目名】００３８
【補正方法】変更
【補正の内容】
【００３８】
［２９］波長１００〜３５０ｎｍの紫外光域にて円偏光二色性を示す項２７に記載の光学素子。
以  上